(57)【要約】  本発明は、（パー）フルオロエラストマー［フルオロエラストマー（Ａ）］の製造方法であって、以下の工程：工程（ａ）：プレポリマーラテックス［ラテックス（Ｐ）］を得るために、以下の原料：（ｉ）少なくとも１つのフルオロモノマー［モノマー（Ｆ）］を含むモノマー混合物［混合物Ｍ（１）］（ｉｉ）少なくとも１つのヨウ素化および／または臭素化連鎖移動剤、（ｉｉｉ）少なくとも２つのエチレン性不飽和を有する少なくとも１つの分岐剤；および（ｉｖ）少なくとも１つのラジカル開始剤を供給することを含む第１反応器への供給によって界面活性剤の存在下での水性エマルジョンで重合させる工程と；工程（ｂ）：前記ラテックス（Ｐ）を前記第１反応器から回収し、それを貯蔵タンクに貯蔵する工程と；工程（ｃ）：前記ラテックス（Ｐ）を前記貯蔵タンクから第２反応器に供給する工程と：工程（ｄ）：最終ラテックス［ラテックス（Ｆ）］を得るために、ラジカル開始剤の存在下で少なくとも１つのモノマー（Ｆ）を含む少なくとも第２モノマー混合物［混合物Ｍ（２）］を前記第２反応器中で重合させる工程と；工程（ｄ）：（パー）フルオロエラストマーを前記ラテックス（Ｆ）から回収する工程とを含む方法に関する。【選択図】なし【特許請求の範囲】
【請求項１】
（パー）フルオロエラストマー［フルオロエラストマー（Ａ）］の製造方法であって、以下の工程：
工程（ａ）：プレポリマーラテックス［ラテックス（Ｐ）］を得るために、以下の原料：
（ｉ）少なくとも１つのフルオロモノマー［モノマー（Ｆ）］を含むモノマー混合物［混合物Ｍ（１）］
（ｉｉ）少なくとも１つのヨウ素化および／または臭素化連鎖移動剤、
（ｉｉｉ）少なくとも２つのエチレン性不飽和を有する少なくとも１つの分岐剤；および
（ｉｖ）少なくとも１つのラジカル開始剤
を供給することを含む第１反応器への供給によって界面活性剤の存在下での水性エマルジョンで重合させる工程と；
工程（ｂ）：前記ラテックス（Ｐ）を前記第１反応器から回収し、それを貯蔵タンクに貯蔵する工程と；
工程（ｃ）：前記ラテックス（Ｐ）を前記貯蔵タンクから第２反応器に供給する工程と：
工程（ｄ）：最終ラテックス［ラテックス（Ｆ）］を得るために、ラジカル開始剤の存在下で少なくとも１つのモノマー（Ｆ）を含む少なくとも第２モノマー混合物［混合物Ｍ（２）］を前記第２反応器中で重合させる工程と；
工程（ｅ）：前記フルオロエラストマー（Ａ）を前記ラテックス（Ｆ）から回収する工程と
を含む方法。
【請求項２】
モノマー混合物（Ｍ１）が、
−  テトラフルオロエチレン（ＴＦＥ）、ヘキサフルオロプロペン（ＨＦＰ）などの、Ｃ２〜Ｃ８パーフルオロオレフィン；
−  フッ化ビニル、１，２−ジフルオロエチレン、フッ化ビニリデン（ＶＤＦ）、トリフルオロエチレン（ＴｒＦＥ）、ペンタフルオロプロピレン、およびヘキサフルオロイソブチレン（ＨＦＩＢ）などの、Ｃ２〜Ｃ８の水素含有フルオロオレフィン；
−  式ＣＨ２＝ＣＨ−Ｒｆ０（式中、Ｒｆ０は、Ｃ１〜Ｃ６（パー）フルオロアルキルまたは１つもしくは複数のエーテル基を有するＣ１〜Ｃ６（パー）フルオロオキシアルキルである）に従う（パー）フルオロアルキルエチレン；
−  クロロトリフルオロエチレン（ＣＴＦＥ）のような、クロロ−および／またはブロモ−および／またはヨード−Ｃ２〜Ｃ６フルオロオレフィン；
−  式ＣＦ２＝ＣＦＯＲｆ１（式中、Ｒｆ１は、Ｃ１〜Ｃ６フロオロ−もしくはパーフルオロアルキル、例えば、−ＣＦ３、−Ｃ２Ｆ５、−Ｃ３Ｆ７である）に従うフルオロアルキルビニルエーテル；
−  式ＣＨ２＝ＣＦＯＲｆ１（式中、Ｒｆ１は、Ｃ１〜Ｃ６フロオロ−もしくはパーフルオロアルキル、例えば、−ＣＦ３、−Ｃ２Ｆ５、−Ｃ３Ｆ７である）に従うヒドロフルオロアルキルビニルエーテル；
−  式ＣＦ２＝ＣＦＯＸ０（式中、Ｘ０は、Ｃ１〜Ｃ１２オキシアルキル、またはパーフルオロ−２−プロポキシ−プロピルのような、１つもしくは複数のエーテル基を有するＣ１〜Ｃ１２（パー）フルオロオキシアルキルである）に従うフルオロ−オキシアルキルビニルエーテル；
−  式ＣＦ２＝ＣＦＯＣＦ２ＯＲｆ２（式中、Ｒｆ２は、Ｃ１〜Ｃ６フルオロ−もしくはパーフルオロアルキル、例えば、−ＣＦ３、−Ｃ２Ｆ５、−Ｃ３Ｆ７、または−Ｃ２Ｆ５−Ｏ−ＣＦ３のような、１つもしくは複数のエーテル基を有するＣ１〜Ｃ６（パー）フルオロオキシアルキルである）に従うフルオロアルキル−メトキシ−ビニルエーテル；
−  式ＣＦ２＝ＣＦＯＹ０（式中、Ｙ０は、Ｃ１〜Ｃ１２アルキルもしくは（パー）フルオロアルキル、またはＣ１〜Ｃ１２オキシアルキルもしくはＣ１〜Ｃ１２（パー）フルオロオキシアルキルであり、前記Ｙ０基は、カルボン酸基またはスルホン酸基を、その酸、酸ハライドまたは塩の形態で含む）に従う官能性フルオロ−アルキルビニルエーテル；
−  式：
2018537571.tif 000018
［式中、互いに等しいかもしくは異なる、Ｒｆ３、Ｒｆ４、Ｒｆ５、Ｒｆ６のそれぞれは独立して、フッ素原子、任意選択的に１個または複数個の酸素原子を含む、Ｃ１〜Ｃ６フロオロ−もしくはパー（ハロ）フルオロアルキル、例えば、−ＣＦ３、−Ｃ２Ｆ５、−Ｃ３Ｆ７、−ＯＣＦ３、−ＯＣＦ２ＣＦ２ＯＣＦ３である］
のフルオロジオキソール
からなる群から選択される少なくとも１つのフルオロモノマーを含む、請求項１に記載の方法。
【請求項３】
混合物（Ｍ１）が、
（１）ＶＤＦが、ＶＤＦとは異なり、そして
（ａ）テトラフルオロエチレン（ＴＦＥ）、ヘキサフルオロプロピレン（ＨＦＰ）などの、Ｃ２〜Ｃ８パーフルオロオレフィン；
（ｂ）フッ化ビニル（ＶＦ）、トリフルオロエチレン（ＴｒＦＥ）、ヘキサフルオロイソブチレン（ＨＦＩＢ）、式ＣＨ２＝ＣＨ−Ｒｆ（式中、Ｒｆは、Ｃ１〜Ｃ６パーフルオロアルキルである）のパーフルオロアルキルエチレンなどの、水素含有Ｃ２〜Ｃ８フルオロオレフィン；
（ｃ）クロロトリフルオロエチレン（ＣＴＦＥ）などのＣ２〜Ｃ８クロロおよび／またはブロモおよび／またはヨード−フルオロオレフィン；
（ｄ）式ＣＦ２＝ＣＦＯＲｆ（式中、Ｒｆは、Ｃ１〜Ｃ６（パー）フルオロアルキル基、例えば、ＣＦ３、Ｃ２Ｆ５、Ｃ３Ｆ７である）の（パー）フルオロアルキルビニルエーテル（ＰＡＶＥ）；
（ｅ）式ＣＦ２＝ＣＦＯＸ［式中、Ｘは、カテナリー酸素原子を含むＣ１〜Ｃ１２（（パー）フルオロ）−オキシアルキル、例えば、パーフルオロ−２−プロポキシプロピル基である］の（パー）フルオロ−オキシ−アルキルビニルエーテル；
（ｆ）式：
2018537571.tif 000019
［式中、互いに等しいかもしくは異なる、Ｒｆ３、Ｒｆ４、Ｒｆ５、Ｒｆ６は独立して、フッ素原子、および、とりわけ−ＣＦ３、−Ｃ２Ｆ５、−Ｃ３Ｆ７、−ＯＣＦ３、−ＯＣＦ２ＣＦ２ＯＣＦ３などの、任意選択的に１個以上の酸素原子を含む、Ｃ１〜Ｃ６（パー）フルオロアルキル基の中から選択される］
の（パー）フルオロジオキソール；好ましくはパーフルオロジオキソール；
（ｇ）式：
ＣＦＸ２＝ＣＸ２ＯＣＦ２ＯＲ’’ｆ
［式中、Ｒ’’ｆは、線状もしくは分岐の、Ｃ１〜Ｃ６（パー）フルオロアルキル；Ｃ５〜Ｃ６環状（パー）フルオロアルキル；および１〜３個のカテナリー酸素原子を含む、線状もしくは分岐の、Ｃ２〜Ｃ６（パー）フルオロオキシアルキルの中から選択され、Ｘ２＝Ｆ、Ｈであり；好ましくは、Ｘ２はＦであり、Ｒ’’ｆは、−ＣＦ２ＣＦ３（ＭＯＶＥ１）；−ＣＦ２ＣＦ２ＯＣＦ３（ＭＯＶＥ２）；またはＣＦ３（ＭＯＶＥ３）である］
を有する（パー）フルオロ−メトキシ−ビニルエーテル（本明細書では以下、ＭＯＶＥ）；
（ｈ）Ｃ２〜Ｃ８非フッ素化オレフィン（ＯＩ）、例えば、エチレンおよびプロピレン；
（ｉ）場合により（過）フッ素化された、ニトリル（−ＣＮ）基を含むエチレン性不飽和化合物
からなる群から選択される少なくとも１つのコモノマーと混合されている、フッ化ビニリデン（ＶＤＦ）含有モノマー混合物；ならびに
（２）ＴＦＥが、ＴＦＥとは異なり、そして上に詳述されたような、クラス（ａ）、（ｃ）、（ｄ）、（ｅ）、（ｆ）、（ｇ）、および（ｉ）のモノマーからなる群から選択される少なくとも１つのコモノマーと混合されている、テトラフルオロエチレン（ＴＦＥ）含有モノマー混合物
からなる群から選択される、請求項２に記載の方法。
【請求項４】
工程（ａ）が、
−  ＣＦ３（ＣＦ２）ｎ１ＣＯＯＭ’（式中、ｎ１は、４〜１０、好ましくは５〜７の範囲の整数であり、より好ましくは６に等しく；Ｍ’は、Ｈ、ＮＨ４、Ｎａ、ＬｉまたはＫ、好ましくはＮＨ４を表す）；
−  Ｔ（Ｃ３Ｆ６Ｏ）ｎ０（ＣＦＸＯ）ｍ０ＣＦ２ＣＯＯＭ’’［式（ＦＳ１）］（式中、Ｔは、Ｃｌ、またはｋが１〜３の整数であり、任意選択的に１個のＦ原子がＣｌ原子で置換されている式ＣｋＦ２ｋ＋１Ｏのパーフルオロアルコキシド基を表し；ｎ０は、１〜６の範囲の整数であり；ｍ０は、０〜６の範囲の整数であり；Ｍ’’は、Ｈ、ＮＨ４、Ｎａ、ＬｉまたはＫを表し；Ｘは、ＦまたはＣＦ３を表す）；
−  Ｆ−（ＣＦ２−ＣＦ２）ｎ２−ＣＨ２−ＣＨ２−ＲＯ３Ｍ’’’（式中、Ｒは、ＰまたはＳ、好ましくはＳであり、Ｍ’’’は、Ｈ、ＮＨ４、Ｎａ、ＬｉまたはＫ、好ましくはＨを表し；ｎ２は、２〜５の範囲の整数であり、好ましくはｎ２＝３である）；
−  Ａ−Ｒｆ−Ｂ二官能性フッ素化界面活性剤（式中、互いに等しいかもしくは異なるＡおよびＢは、−（Ｏ）ｐＣＦＸ−ＣＯＯＭ＊であり；Ｍ＊は、Ｈ、ＮＨ４、Ｎａ、ＬｉまたはＫを表し、好ましくはＭ＊はＮＨ４を表し；Ｘ＝ＦまたはＣＦ３であり；ｐは、０または１に等しい整数であり；Ｒｆは、Ａ−Ｒｆ−Ｂの数平均分子量が範囲３００〜３，０００、好ましくは５００〜２，０００にあるような線状もしくは分岐のパーフルオロアルキル鎖、または（パー）フルオロポリエーテル鎖である）；
−  Ｒ’ｆ−Ｏ−（ＣＦ２）ｒ−Ｏ−Ｌ−ＣＯＯＭ’（式中、Ｒ’ｆは、任意選択的にカテナリー酸素原子を含む、線状もしくは分岐のパーフルオロアルキル鎖であり、Ｍ’は、Ｈ、ＮＨ４、Ｎａ、ＬｉまたはＫであり、好ましくは、Ｍ’はＮＨ４を表し；ｒは１〜３であり；Ｌは、二価のフッ素化架橋基、好ましくは−ＣＦ２ＣＦ２−または−ＣＦＸ−であり、Ｘ＝ＦまたはＣＦ３である）；
−  Ｒ’’ｆ−（ＯＣＦ２）ｕ−Ｏ−（ＣＦ２）ｖ−ＣＯＯＭ’’（式中、Ｒ’’ｆは、任意選択的にカテナリー酸素原子を含む、線状もしくは分岐のパーフルオロアルキル鎖であり、Ｍ’’は、Ｈ、ＮＨ４、Ｎａ、ＬｉまたはＫであり、好ましくは、Ｍ’’は、ＮＨ４を表し；ｕおよびｖは、１〜３の整数である）；
−  Ｒ’’’ｆ−（Ｏ）ｔ−ＣＨＱ−Ｌ−ＣＯＯＭ’’’（式中、Ｒ’’’ｆは、任意選択的にカテナリー酸素原子を含む、線状もしくは分岐のパーフルオロアルキル鎖であり、Ｑ＝ＦまたはＣＦ３であり、ｔは、０または１であり、Ｍ’’’は、Ｈ、ＮＨ４、Ｎａ、ＬｉまたはＫであり、好ましくは、Ｍ’’’はＮＨ４であり；Ｌは、二価のフッ素化架橋基、好ましくは−ＣＦ２ＣＦ２−または−ＣＦＸ−であり、Ｘ＝ＦまたはＣＦ３である）；
−  次式（Ｉ）：
2018537571.tif 000020
［式中、互いに等しいかもしくは異なる、Ｘ１、Ｘ２、Ｘ３は独立して、Ｈ、Ｆ、および任意選択的に１個もしくは複数個のカテナリーまたは非カテナリー酸素原子を含む、Ｃ１〜６（パー）フルオロアルキル基の中から選択され；Ｌは、結合または二価基、特に二価のフッ素化脂肪族基を表し；ＲＦは、二価のフッ素化Ｃ１〜３架橋基であり；Ｙは、式：
2018537571.tif 000021
（式中、Ｘａは、Ｈ、一価の金属（好ましくはアルカリ金属）または式−Ｎ（Ｒ’ｎ）４のアンモニウム基であり、ここで、出現ごとに等しいかもしくは異なる、Ｒ’ｎは、水素原子またはＣ１〜６炭化水素基（好ましくはアルキル基）を表す）
のものからなる群から選択される親水性官能基である］
の環状フルオロ化合物；ならびに
−  それらの混合物
からなる群から選択されるフッ素化界面活性剤［界面活性剤（ＦＳ）］の存在下での水性エマルジョンで前記混合物（Ｍ１）を重合させることを含む、請求項１〜３のいずれか一項に記載の方法。
【請求項５】
工程（ａ）の前記水性エマルジョンがさらに有利には、ここで以下の式（Ｉ−ｐ）：
Ｔ’１−（ＣＦＸ）ｐ−Ｏ−Ｒｆ−（ＣＦＸ）ｐ’−Ｔ’２（Ｉ−ｐ）
［式中：
−  Ｘのそれぞれは独立して、ＦまたはＣＦ３であり；
−  互いに等しいかもしくは異なる、ｐおよびｐ’は、０〜３の整数であり；
−  Ｒｆは、繰り返し単位Ｒ°を含むフルオロポリオキシアルキレン鎖であり、前記繰り返し単位は、
（ｉ）−ＣＦＸＯ−（式中、Ｘは、ＦまたはＣＦ３である）、
（ｉｉ）−ＣＦ２ＣＦＸＯ−（式中、Ｘは、ＦまたはＣＦ３である）、
（ｉｉｉ）−ＣＦ２ＣＦ２ＣＦ２Ｏ−、
（ｉｖ）−ＣＦ２ＣＦ２ＣＦ２ＣＦ２Ｏ−
（ｖ）−（ＣＦ２）ｊ−ＣＦＺ−Ｏ−［式中、ｊは、０および１から選択される整数であり、Ｚは、一般式−ＯＲｆ’Ｔ３（ここで、Ｒｆ’は、０〜１０の数の繰り返し単位を含むフルオロポリオキシアルケン鎖である）の基であり、前記繰り返し単位は、下記：Ｘのそれぞれのそれぞれが独立してＦまたは−ＣＦ３である、−ＣＦＸＯ−、−ＣＦ２ＣＦＸＯ−、−ＣＦ２ＣＦ２ＣＦ２Ｏ−、−ＣＦ２ＣＦ２ＣＦ２ＣＦ２Ｏ−の中から選択され；Ｔ３は、Ｃ１〜Ｃ３パーフルオロアルキル基である］、およびそれらの混合物
からなる群の中から選択され、
−  互いに同じかもしくは異なるものである、Ｔ’１およびＴ’２は、Ｈ、ハロゲン原子、任意選択的に１個もしくは複数個のＨ、またはフッ素とは異なるハロゲン原子を含む、Ｃ１〜Ｃ３フルオロアルキル基である］
に従う（パー）フルオロポリエーテルから選択される追加の非官能性フッ素化流体を含む、請求項４に記載の方法。
【請求項６】
前記ヨウ素化および／または臭素化連鎖移動剤が、式Ｒｆ（Ｉ）ｘ（Ｂｒ）ｙ［式中、Ｒｆは、１〜８個の炭素原子を含有する（パー）フルオロアルキルまたは（パー）フルオロクロロアルキルであり、そして一方、ｘおよびｙは、１≦ｘ＋ｙ≦２で、０〜２の整数である］のものからなる群から選択され、そして工程（ａ）中に供給されるヨウ素化および／または臭素化連鎖移動剤の量が、工程（ａ）において製造されるプレポリマーの１００重量部当たり少なくとも１．０重量部のものであるおよび／または工程（ａ）において製造されるプレポリマーの１００重量部当たり最大でも４．０重量部のものである、請求項１〜５のいずれか一項に記載の方法。
【請求項７】
少なくとも２つのエチレン性不飽和を有する前記分岐剤が一般に、一般式：
2018537571.tif 000022
［式中、互いに等しいかもしくは異なる、Ｒ１、Ｒ２、Ｒ３、Ｒ４、Ｒ５およびＲ６は、ＨまたはＣ１〜Ｃ５アルキルであり；Ｚは、任意選択的に酸素原子を含有する、好ましくは少なくとも部分的にフッ素化された、線状もしくは分岐のＣ１〜Ｃ１８アルキレンもしくはシクロアルキレンラジカル、または（パー）フルオロポリオキシアルキレンラジカルである］
を有するビス−オレフィン［ビス−オレフィン（ＯＦ）］であり、そしてここで、工程（ａ）において供給される少なくとも２つのエチレン性不飽和を有する分岐剤の量が、工程（ａ）において得られるプレポリマーの総重量に対して最大でも１重量％、好ましくは最大でも０．５重量％、より好ましくは最大でも０．３重量％のものである、請求項１〜６のいずれか一項に記載の方法。
【請求項８】
工程（ａ）が、有利には少なくとも１０００、好ましくは少なくとも５０００，より好ましくは少なくとも１００００および／もしくは有利には最大でも４００００、好ましくは最大でも３００００、より好ましくは最大でも２００００の数平均分子量を有する、ならびに／または有利には少なくとも１．２、好ましくは少なくとも１．３、より好ましくは少なくとも１．５のおよび／もしくは有利には最大でも３．５、好ましくは最大でも３．０、より好ましくは最大でも２．８のＰＤＩを有するプレポリマーの粒子を含むプレポリマーラテックス［ラテックス（Ｐ）］を提供する、請求項１〜７のいずれか一項に記載の方法。
【請求項９】
工程（ａ）が、前記プレポリマーの重量に対して、少なくとも０．５％、好ましくは少なくとも１．０重量％、より好ましくは少なくとも１．２重量％のおよび／または前記プレポリマーの重量に対して、最大でも３．０％、好ましくは最大でも２．５重量％、より好ましくは最大でも２．０重量％のヨウ素および／または臭素含有量を有するプレポリマーの粒子を含むプレポリマーラテックス［ラテックス（Ｐ）］を提供する、請求項１〜８のいずれか一項に記載の方法。
【請求項１０】
工程（ｂ）において、前記ラテックス（Ｐ）が、前記第１反応器から回収され、少なくとも１時間の、好ましくは少なくとも１日の貯蔵時間、貯蔵タンク中にある、請求項１〜９のいずれか一項に記載の方法。
【請求項１１】
前記第２反応器が、前記第１反応器とは異なり、分岐剤を計量供給するためのならびに／またはヨウ素化および／または臭素化連鎖移動剤を計量供給するための設備を備えていない、請求項１〜１０のいずれか一項に記載の方法。
【請求項１２】
モノマー混合物［混合物Ｍ（２）］が、請求項２において定義されたような少なくとも１つのフルオロモノマーを含むおよび／または請求項３において定義された前記混合物から選択される、請求項１〜１１のいずれか一項に記載の方法。
【請求項１３】
工程（ｄ）において転化される混合物（Ｍ２）の量と、ラテックス（Ｐ）として前記第２反応器に供給されるプレポリマーの量との間の重量比が、プレポリマーの重量部当たり有利には少なくとも２、好ましくは少なくとも３、より好ましくは少なくとも５重量部の転化混合物（Ｍ２）、および／もしくはプレポリマーの重量部当たり有利には最大でも２０、好ましくは最大でも１５の転化混合物（Ｍ２）のものであり、ならびに／または工程（ａ）において製造されるフルオロエラストマー（Ａ）の重量分率が、フルオロエラストマー（Ａ）の総重量に対して、３３重量％未満、好ましくは２５重量％未満、より好ましくは１８重量％未満である、請求項１〜１２のいずれか一項に記載の方法。
【請求項１４】
フルオロエラストマー（Ａ）が、有利には少なくとも４００００，好ましくは少なくとも５００００，より好ましくは少なくとも６００００、さらにより好ましくは少なくとも８００００の；および／または有利には最大でも１５００００、好ましくは最大でも１３００００、より好ましくは最大でも１２００００の数平均分子量を有する、請求項１〜１３のいずれか一項に記載の方法。
【請求項１５】
前記フルオロエラストマー（Ａ）のヨウ素および／または臭素含有量が、工程（ａ）から得られるプレポリマーの重量分のフルオロエラストマー（Ａ）の重量に等しい倍率で低下する、ならびに／または前記フルオロエラストマー（Ａ）中の分岐剤含有量が、工程（ａ）から得られるプレポリマーの重量分のフルオロエラストマー（Ａ）の重量に等しい倍率で低下する、請求項１〜１４のいずれか一項に記載の方法。
【発明の詳細な説明】
【技術分野】
【０００１】
関連出願の相互参照
本出願は、２０１５年１２月１４日出願の欧州特許出願第１５１９９９３０．７号に対する優先権を主張するものであり、この出願の全内容は、あらゆる目的のために参照により本明細書に援用される。
【０００２】
本発明は、（パー）フルオロエラストマーの製造方法に関する。
【背景技術】
【０００３】
加硫された（パー）フルオロエラストマーは、漏れ止め性、機械的特性および鉱油、油圧油、溶剤またはさまざまな性質の化学剤などの物質に対する耐性が、低温から高温までの、広範囲の作業温度にわたって保証されていなければならない封止用部品、パイプ、オイルシールおよびＯリングなどの技術的物品の製造に一般に使用される、優れた耐熱性および耐化学薬品性特性を持った材料である。
【０００４】
これらの全要件の遵守を保証するために、（パー）フルオロエラストマーは、分岐の、鎖末端の、性質、鎖中の分布および硬化部位のタイプの制御を含めて、非常に複雑な分子構造に恵まれていることが認められており：これらの構造要件は、いくつかの改質剤／補助剤の存在下で、制御された水性媒体中で、制御された圧力条件下で、かつ、とりわけ全所要原料の制御された計量供給で、所要モノマーを重合させることをとりわけ必要とする、複雑な重合処方および手順に従って達成される。
【０００５】
それ故に、そのような制御された重合反応を保証するために設計されている反応容器は、多数の試薬入口、多数の流量制御装置を備えた圧力容器であり、ここで、部品のそれぞれは、重合中に形成される可能性があるＨＦ／フッ化物による腐食に耐え得るようなものである。著しい設備投資額がそれ故に、プラントレイアウト、より具体的には、（パー）フルオロエラストマーの製造を可能にする反応器システムを提供するために必要とされる。
【０００６】
本発明はそれ故に、複雑な微細構造の（パー）フルオロエラストマーを提供し、所与の処理量で設備の費用を最小限にする方法を提供するという問題に取り組むものである。
【発明の概要】
【０００７】
本発明はしたがって、（パー）フルオロエラストマー［フルオロエラストマー（Ａ）］の製造方法であって、以下の工程：
工程（ａ）：プレポリマーラテックス［ラテックス（Ｐ）］を得るために、以下の原料：
（ｉ）少なくとも１つのフルオロモノマー［モノマー（Ｆ）］を含むモノマー混合物［混合物Ｍ（１）］
（ｉｉ）少なくとも１つのヨウ素化および／または臭素化連鎖移動剤、
（ｉｉｉ）少なくとも２つのエチレン性不飽和を有する少なくとも１つの分岐剤；および
（ｉｖ）少なくとも１つのラジカル開始剤
を供給することを含む第１反応器への供給によって界面活性剤の存在下での水性エマルジョンで重合させる工程と；
工程（ｂ）：前記ラテックス（Ｐ）を前記第１反応器から回収し、それを貯蔵タンクに貯蔵する工程と；
工程（ｃ）：前記ラテックス（Ｐ）を前記貯蔵タンクから第２反応器に供給する工程と：
工程（ｄ）：最終ラテックス［ラテックス（Ｆ）］を得るために、ラジカル開始剤の存在下で少なくとも１つのモノマー（Ｆ）を含む少なくとも第２モノマー混合物［混合物Ｍ（２）］を前記第２反応器中で重合させる工程と；
工程（ｅ）：フルオロエラストマー（Ａ）を前記ラテックス（Ｆ）から回収する工程と
を含む方法に関する。
【０００８】
本出願人は、適切な条件で無期限に貯蔵でき、そして簡単な圧力容器での第２重合工程においてターゲット分子量／転化率を達成するまで重合を再スタートすることによってさらに成長させることができる、プレポリマーラテックスにすべての改質剤（連鎖移動剤、分岐剤…）を導入することにより、プレポリマーの製造用にのみ複雑な反応容器を必要とする、この多段階プロセスにおいて複雑な分子構造を得ることができ、このようにして、複雑な反応器中で全て製造されたフルオロエラストマーの、実質的に同じ微細構造、そしてより重要なことには、実質的に同じ性能／特性を有する材料を得ることを見いだした。所与の処理量について、この解決策は、設備費用を下げるために著しく有益である。
【０００９】
本発明の目的のためには、「（パー）フルオロエラストマー」［フルオロエラストマー（Ａ）］という用語は、真のエラストマーを得るための基本構成成分として役立つフルオロポリマー樹脂を指定することを意図され、前記フルオロポリマー樹脂は、１０重量％超、好ましくは３０重量％超の、少なくとも１個のフッ素原子を含む少なくとも１つのエチレン性不飽和モノマー（本明細書では以下、（過）フッ素化モノマー）に由来する繰り返し単位と、任意選択的に、フッ素原子を含まない少なくとも１つのエチレン性不飽和モノマー（本明細書では以下、含水素モノマー）に由来する繰り返し単位とを含んでいる。
【００１０】
真のエラストマーは、それらの固有の長さの２倍まで、室温で、引き伸ばすことができ、そして５分間張力下にそれらを保持した後にそれらが解放されてしまうとすぐに、同時にそれらの最初の長さの１０％以内に戻る材料とＡＳＴＭ，Ｓｐｅｃｉａｌ  Ｔｅｃｈｎｉｃａｌ  Ｂｕｌｌｅｔｉｎ，Ｎｏ．１８４標準によって定義されている。
【００１１】
工程（ａ）は、少なくとも１つのフルオロモノマーを含む、第１モノマー混合物（Ｍ１）を供給することによって重合させることを含む。２つ以上のフルオロモノマーを含むモノマー混合物が一般に、本発明の方法において用いられる。
【００１２】
「フルオロモノマー」またはモノマー（Ｆ）という表現は、その通常の意味に従って、すなわち、少なくとも１個のフッ素原子を含むエチレン性不飽和モノマーを指定するために本明細書では用いられる。
【００１３】
モノマー（Ｆ）は一般に、
−  テトラフルオロエチレン（ＴＦＥ）、ヘキサフルオロプロペン（ＨＦＰ）などの、Ｃ２〜Ｃ８パーフルオロオレフィン；
−  フッ化ビニル、１，２−ジフルオロエチレン、フッ化ビニリデン（ＶＤＦ）、トリフルオロエチレン（ＴｒＦＥ）、ペンタフルオロプロピレン、およびヘキサフルオロイソブチレンなどの、Ｃ２〜Ｃ８水素含有フルオロオレフィン；
−  式ＣＨ２＝ＣＨ−Ｒｆ０（式中、Ｒｆ０は、Ｃ１〜Ｃ６（パー）フルオロアルキルまたは１つもしくは複数のエーテル基を有するＣ１〜Ｃ６（パー）フルオロオキシアルキルである）に従う（パー）フルオロアルキルエチレン；
−  クロロトリフルオロエチレン（ＣＴＦＥ）のような、クロロ−および／またはブロモ−および／またはヨード−Ｃ２〜Ｃ６フルオロオレフィン；
−  式ＣＦ２＝ＣＦＯＲｆ１（式中、Ｒｆ１は、Ｃ１〜Ｃ６フロオロ−もしくはパーフルオロアルキル、例えば、−ＣＦ３、−Ｃ２Ｆ５、−Ｃ３Ｆ７である）に従うフルオロアルキルビニルエーテル；
−  式ＣＨ２＝ＣＦＯＲｆ１（式中、Ｒｆ１は、Ｃ１〜Ｃ６フロオロ−もしくはパーフルオロアルキル、例えば、−ＣＦ３、−Ｃ２Ｆ５、−Ｃ３Ｆ７である）に従うヒドロフルオロアルキルビニルエーテル；
−  式ＣＦ２＝ＣＦＯＸ０（式中、Ｘ０は、Ｃ１〜Ｃ１２オキシアルキル、またはパーフルオロ−２−プロポキシ−プロピルのような、１つもしくは複数のエーテル基を有するＣ１〜Ｃ１２（パー）フルオロオキシアルキルである）に従うフルオロ−オキシアルキルビニルエーテル；
−  式ＣＦ２＝ＣＦＯＣＦ２ＯＲｆ２（式中、Ｒｆ２は、Ｃ１〜Ｃ６フルオロ−もしくはパーフルオロアルキル、例えば、−ＣＦ３、−Ｃ２Ｆ５、−Ｃ３Ｆ７、またはＣ２Ｆ５−Ｏ−ＣＦ３のような、１つもしくは複数のエーテル基を有するＣ１〜Ｃ６（パー）フルオロオキシアルキルである）に従うフルオロアルキル−メトキシ−ビニルエーテル；
−  式ＣＦ２＝ＣＦＯＹ０（式中、Ｙ０は、Ｃ１〜Ｃ１２アルキルもしくは（パー）フルオロアルキル、またはＣ１〜Ｃ１２オキシアルキルもしくはＣ１〜Ｃ１２（パー）フルオロオキシアルキルであり、前記Ｙ０基は、カルボン酸基またはスルホン酸基を、その酸、酸ハライドまたは塩の形態で含む）に従う官能性フルオロ−アルキルビニルエーテル；
−  式：
2018537571.tif 000002
［式中、互いに等しいかもしくは異なる、Ｒｆ３、Ｒｆ４、Ｒｆ５、Ｒｆ６のそれぞれは独立して、フッ素原子、任意選択的に１個または複数個の酸素原子を含む、Ｃ１〜Ｃ６フロオロ−もしくはパー（ハロ）フルオロアルキル、例えば、−ＣＦ３、−Ｃ２Ｆ５、−Ｃ３Ｆ７、−ＯＣＦ３、−ＯＣＦ２ＣＦ２ＯＣＦ３である］
の、フルオロジオキソール
からなる群から選択される。
【００１４】
混合物（Ｍ１）は、モノマー（Ｆ）とは異なる少なくとも１つの追加のモノマー、すなわち、フッ素を含まないモノマー、さもなければ含水素モノマーと一般に言われるモノマーを含んでもよい。含水素モノマーの例は、とりわけＣ２〜Ｃ８非フッ素化オレフィン（Ｏｌ）、特に、典型的に使用されている、上で詳述されたような、アルファ−オレフィンと共に；エチレン、プロピレン、１−ブテン；ジエンモノマー；スチレンモノマーなどの、Ｃ２〜Ｃ８非フッ素化アルファ−オレフィン（Ｏｌ）である。
【００１５】
フルオロエラストマー（Ａ）の製造のためには、混合物（Ｍ１）は一般に、上で詳述されたような、少なくとも２つのモノマー（Ｆ）の組み合わせを含む。
【００１６】
特にフルオロエラストマーを製造するために、本発明の方法において混合物（Ｍ１）として使用することができるモノマー（Ｆ）の特定の組み合わせは、好ましくは：
（１）ＶＤＦが、ＶＤＦとは異なり、そして
（ａ）テトラフルオロエチレン（ＴＦＥ）、ヘキサフルオロプロピレン（ＨＦＰ）などの、Ｃ２〜Ｃ８パーフルオロオレフィン；
（ｂ）フッ化ビニル（ＶＦ）、トリフルオロエチレン（ＴｒＦＥ）、ヘキサフルオロイソブチレン（ＨＦＩＢ）、式ＣＨ２＝ＣＨ−Ｒｆ（式中、Ｒｆは、Ｃ１〜Ｃ６パーフルオロアルキル基である）のパーフルオロアルキルエチレンなどの、水素含有Ｃ２〜Ｃ８フルオロオレフィン；
（ｃ）クロロトリフルオロエチレン（ＣＴＦＥ）などのＣ２〜Ｃ８クロロおよび／またはブロモおよび／またはヨード−フルオロオレフィン；
（ｄ）式ＣＦ２＝ＣＦＯＲｆ［式中、Ｒｆは、Ｃ１〜Ｃ６（パー）フルオロアルキル基、例えば、ＣＦ３、Ｃ２Ｆ５、Ｃ３Ｆ７である］の（パー）フルオロアルキルビニルエーテル（ＰＡＶＥ）；
（ｅ）式ＣＦ２＝ＣＦＯＸ［式中、Ｘは、カテナリー酸素原子を含むＣ１〜Ｃ１２（（パー）フルオロ）−オキシアルキル、例えば、パーフルオロ−２−プロポキシプロピル基である］の（パー）フルオロ−オキシ−アルキルビニルエーテル；
（ｆ）式：
2018537571.tif 000003
［式中、互いに等しいかもしくは異なる、Ｒｆ３、Ｒｆ４、Ｒｆ５、Ｒｆ６は独立して、フッ素原子、および、とりわけ−ＣＦ３、−Ｃ２Ｆ５、−Ｃ３Ｆ７、−ＯＣＦ３、−ＯＣＦ２ＣＦ２ＯＣＦ３などの、任意選択的に１個以上の酸素原子を含む、Ｃ１〜Ｃ６（パー）フルオロアルキル基の中から選択される］
を有する（パー）フルオロジオキソール；好ましくは、パーフルオロジオキソール；
（ｇ）式：
ＣＦＸ２＝ＣＸ２ＯＣＦ２ＯＲ’’ｆ
［式中、Ｒ’’ｆは、線状もしくは分岐の、Ｃ１〜Ｃ６（パー）フルオロアルキル；Ｃ５〜Ｃ６環状（パー）フルオロアルキル；および１〜３個のカテナリー酸素原子を含む、線状もしくは分岐の、Ｃ２〜Ｃ６（パー）フルオロオキシアルキルの中から選択され、Ｘ２＝Ｆ、Ｈであり；好ましくは、Ｘ２はＦであり、Ｒ’’ｆは、−ＣＦ２ＣＦ３（ＭＯＶＥ１）；−ＣＦ２ＣＦ２ＯＣＦ３（ＭＯＶＥ２）；またはＣＦ３（ＭＯＶＥ３）である］
を有する（パー）フルオロ−メトキシ−ビニルエーテル（本明細書では以下、ＭＯＶＥ）；
（ｈ）Ｃ２〜Ｃ８非フッ素化オレフィン（ＯＩ）、例えば、エチレンおよびプロピレン；
（ｉ）ニトリル（−ＣＮ）基を含む、場合により（過）フッ素化されたエチレン性不飽和化合物
からなる群から選択される少なくとも１つのコモノマーと混合されている、フッ化ビニリデン（ＶＤＦ）含有モノマー混合物；ならびに
（２）ＴＦＥが、ＴＦＥとは異なり、そして上に詳述されたような、クラス（ａ）、（ｃ）、（ｄ）、（ｅ）、（ｆ）、（ｇ）、および（ｉ）のモノマーからなる群から選択される少なくとも１つのコモノマーと混合されている、テトラフルオロエチレン（ＴＦＥ）含有モノマー混合物
である。
【００１７】
以下の混合物（Ｍ１）（モル％単位）：
（ｉ）フッ化ビニリデン（ＶＤＦ）３５〜８５％、ヘキサフルオロプロペン（ＨＦＰ）１０〜４５％、テトラフルオロエチレン（ＴＦＥ）０〜３０％、パーフルオロアルキルビニルエーテル（ＰＡＶＥ）０〜１５％；
（ｉｉ）フッ化ビニリデン（ＶＤＦ）５０〜８０％、パーフルオロアルキルビニルエーテル（ＰＡＶＥ）５〜５０％、テトラフルオロエチレン（ＴＦＥ）０〜２０％；
（ｉｉｉ）フッ化ビニリデン（ＶＤＦ）２０〜３０％、Ｃ２〜Ｃ８非フッ素化オレフィン（Ｏｌ）１０〜３０％、ヘキサフルオロプロペン（ＨＦＰ）および／またはパーフルオロアルキルビニルエーテル（ＰＡＶＥ）１８〜２７％、テトラフルオロエチレン（ＴＦＥ）１０〜３０％；
（ｉｖ）テトラフルオロエチレン（ＴＦＥ）５０〜８０％、パーフルオロアルキルビニルエーテル（ＰＡＶＥ）２０〜５０％；
（ｖ）テトラフルオロエチレン（ＴＦＥ）４５〜６５％、Ｃ２〜Ｃ８非フッ素化オレフィン（Ｏｌ）２０〜５５％、フッ化ビニリデン０〜３０％；
（ｖｉ）テトラフルオロエチレン（ＴＦＥ）３２〜６０モル％、Ｃ２〜Ｃ８非フッ素化オレフィン（Ｏｌ）１０〜４０％、パーフルオロアルキルビニルエーテル（ＰＡＶＥ）２０〜４０％、フルオロビニルエーテル（ＭＯＶＥ）０〜３０％；
（ｖｉｉ）テトラフルオロエチレン（ＴＦＥ）３３〜７５％、パーフルオロアルキルビニルエーテル（ＰＡＶＥ）１５〜４５％、フッ化ビニリデン（ＶＤＦ）５〜３０％、ヘキサフルオロプロペンＨＦＰ０〜３０％；
（ｖｉｉｉ）フッ化ビニリデン（ＶＤＦ）３５〜８５％、フルオロビニルエーテル（ＭＯＶＥ）５〜４０％、パーフルオロアルキルビニルエーテル（ＰＡＶＥ）０〜３０％、テトラフルオロエチレン（ＴＦＥ）０〜４０％、ヘキサフルオロプロペン（ＨＦＰ）０〜３０％；
（ｉｘ）テトラフルオロエチレン（ＴＦＥ）２０〜７０％、フルオロビニルエーテル（ＭＯＶＥ）３０〜８０％、パーフルオロアルキルビニルエーテル（ＰＡＶＥ）０〜５０％
を有利に使用することができる。
【００１８】
工程（ａ）において、モノマー混合物（Ｍ１）は一般に、一定圧力を反応器中に維持するために、前記混合物（Ｍ１）のターゲット転化／重合量に達するまで重合の間ずっと連続的に、すなわち一定のやり方で供給される。
【００１９】
言われた通り、工程（ａ）は、界面活性剤の存在下での水性エマルジョンで混合物（Ｍ１）を重合させることを含む。
【００２０】
本発明の方法に使用される界面活性剤は一般に、フッ素化界面活性剤である。より具体的には、式：
Ｒｆ§（Ｘ−）ｊ（Ｍ＋）ｊ
［式中、Ｒｆ§は、場合により線状、分岐の環状であり得る、Ｃ３〜Ｃ３０（パー）フルオロアルキル鎖、場合により線状、分岐の環状であり得る、Ｃ３〜Ｃ３０（パー）フルオロ（ポリ）オキシアルキレン鎖であり、Ｘ−は、−ＣＯＯ−、−ＰＯ３−または−ＳＯ３−であり、Ｍ＋は、Ｈ＋、ＮＨ４＋、アルカリ金属イオンから選択され、ｊは、１または２であり得る］
のフッ素化界面活性剤［界面活性剤（ＦＳ）］を使用することができる。
【００２１】
界面活性剤（ＦＳ）の非限定的な例として、パーフルオロカルボン酸アンモニウムおよび／もしくはナトリウム、ならびに／または１個もしくは複数個のカルボン酸末端基を有する（パー）フルオロポリオキシアルキレンが挙げられてもよい。
【００２２】
フッ素化界面活性剤の他の例は、米国特許出願公開第２００７０１５８６４号明細書（３Ｍ  ＩＮＮＯＶＡＴＩＶＥ  ＰＲＯＰＥＲＴＩＥＳ）２００７年１月８日、米国特許出願公開第２００７０１５８６５号明細書（３Ｍ  ＩＮＮＯＶＡＴＩＶＥ  ＰＲＯＰＥＲＴＩＥＳ  ＣＯ）２００７年１月１８日、米国特許出願公開第２００７０１５８６６号明細書（３Ｍ  ＩＮＮＯＶＡＴＩＶＥ  ＰＲＯＰＥＲＴＩＥＳ  ＣＯ）２００７年１月１８日、米国特許出願公開第２００７０２５９０２号明細書（３Ｍ  ＩＮＮＯＶＡＴＩＶＥ  ＰＲＯＰＥＲＴＩＥＳ  ＣＯ）２００７年２月１日に記載されている（パー）フルオロオキシアルキレン界面活性剤である。
【００２３】
より好ましくは、界面活性剤（ＦＳ）は、
−  ＣＦ３（ＣＦ２）ｎ１ＣＯＯＭ’（式中、ｎ１は、４〜１０、好ましくは５〜７の範囲の整数であり、より好ましくは６に等しく；Ｍ’は、Ｈ、ＮＨ４、Ｎａ、ＬｉまたはＫ、好ましくはＮＨ４を表す）；
−  Ｔ（Ｃ３Ｆ６Ｏ）ｎ０（ＣＦＸＯ）ｍ０ＣＦ２ＣＯＯＭ’’［式（ＦＳ１）］（式中、Ｔは、Ｃｌ、またはｋが１〜３の整数であり、任意選択的に１個のＦ原子がＣｌ原子で置換されている式ＣｋＦ２ｋ＋１Ｏのパーフルオロアルコキシド基を表し；ｎ０は、１〜６の範囲の整数であり；ｍ０は、０〜６の範囲の整数であり；Ｍ’’は、Ｈ、ＮＨ４、Ｎａ、ＬｉまたはＫを表し；Ｘは、ＦまたはＣＦ３を表す）；
−  Ｆ−（ＣＦ２−ＣＦ２）ｎ２−ＣＨ２−ＣＨ２−ＲＯ３Ｍ’’’（式中、Ｒは、ＰまたはＳ、好ましくはＳであり、Ｍ’’’は、Ｈ、ＮＨ４、Ｎａ、ＬｉまたはＫ、好ましくはＨを表し；ｎ２は、２〜５の範囲の整数であり、好ましくはｎ２＝３である）；
−  Ａ−Ｒｆ−Ｂ二官能性フッ素化界面活性剤（式中、互いに等しいかもしくは異なる、ＡおよびＢは、−（Ｏ）ｐＣＦＸ−ＣＯＯＭ＊であり；Ｍ＊は、Ｈ、ＮＨ４、Ｎａ、ＬｉまたはＫを表し、好ましくはＭ＊はＮＨ４を表し；Ｘ＝ＦまたはＣＦ３であり；ｐは、０または１に等しい整数であり；Ｒｆは、Ａ−Ｒｆ−Ｂの数平均分子量が範囲３００〜３，０００、好ましくは５００〜２，０００にあるような線状もしくは分岐のパーフルオロアルキル鎖、または（パー）フルオロポリエーテル鎖である）；
−  Ｒ’ｆ−Ｏ−（ＣＦ２）ｒ−Ｏ−Ｌ−ＣＯＯＭ’（式中、Ｒ’ｆは、任意選択的にカテナリー酸素原子を含む、線状もしくは分岐のパーフルオロアルキル鎖であり、Ｍ’は、Ｈ、ＮＨ４、Ｎａ、ＬｉまたはＫであり、好ましくは、Ｍ’はＮＨ４を表し；ｒは、１〜３であり；Ｌは、二価のフッ素化架橋基、好ましくは−ＣＦ２ＣＦ２−または−ＣＦＸ−であり、Ｘ＝ＦまたはＣＦ３である）；
−  Ｒ’’ｆ−（ＯＣＦ２）ｕ−Ｏ−（ＣＦ２）ｖ−ＣＯＯＭ’’（式中、Ｒ’’ｆは、任意選択的にカテナリー酸素原子を含む、線状もしくは分岐のパーフルオロアルキル鎖であり、Ｍ’’は、Ｈ、ＮＨ４、Ｎａ、ＬｉまたはＫであり、好ましくは、Ｍ’’はＮＨ４を表し；ｕおよびｖは、１〜３の整数である）；
−  Ｒ’’’ｆ−（Ｏ）ｔ−ＣＨＱ−Ｌ−ＣＯＯＭ’’’（式中、Ｒ’’’ｆは、任意選択的にカテナリー酸素原子を含む、線状もしくは分岐のパーフルオロアルキル鎖であり、Ｑ＝ＦまたはＣＦ３であり、ｔは、０または１であり、Ｍ’’’は、Ｈ、ＮＨ４、Ｎａ、ＬｉまたはＫであり、好ましくは、Ｍ’’’はＮＨ４であり；Ｌは、二価のフッ素化架橋基、好ましくは−ＣＦ２ＣＦ２−または−ＣＦＸ−であり、Ｘ＝ＦまたはＣＦ３である）；
−  次式（Ｉ）：
2018537571.tif 000004
［式中、互いに等しいかもしくは異なる、Ｘ１、Ｘ２、Ｘ３は独立して、Ｈ、Ｆ、および任意選択的に１個もしくは複数個のカテナリーまたは非カテナリー酸素原子を含む、Ｃ１〜６（パー）フルオロアルキル基の中から選択され；Ｌは、結合または二価基、特に二価のフッ素化脂肪族基を表し；ＲＦは、二価のフッ素化Ｃ１〜３架橋基であり；Ｙは、式：
2018537571.tif 000005
（式中、Ｘａは、Ｈ、一価の金属（好ましくはアルカリ金属）または式−Ｎ（Ｒ’ｎ）４のアンモニウム基であり、ここで、出現ごとに等しいかもしくは異なる、Ｒ’ｎは、水素原子またはＣ１〜６炭化水素基（好ましくはアルキル基）を表す）
のものからなる群から選択される親水性官能基である］
の環状フルオロ化合物（これらの環状フルオロ化合物は、その内容が参照により本明細書によって援用される、国際公開第２０１０／００３９２９号パンフレットにとりわけ記載されている）；ならびに
−  それらの混合物
からなる群から選択される。
【００２４】
本発明の方法のある種の特に好ましい実施形態においては、工程（ａ）の水性エマルジョンはさらに有利には、追加の非官能性フッ素化流体（すなわち、非反応性フルオロ含有流体）を含む。
【００２５】
この技術は、ある種の特定の非官能性フッ素化流体［流体（Ｆ）］の添加が、好ましくは５０ｎｍ未満の、より好ましくは４０ｎｍ未満の、さらにより好ましくは３０ｎｍ未満の平均サイズを有する前記流体の分散小滴を含むエマルジョンを提供することができるので特に有利である。前記ナノメートルサイズの小滴は、それがより高い重合速度およびラテックス（Ｐ）中のプレポリマーの小さい粒子を確実にするという点において特に有利である。
【００２６】
この実施形態に従って使用することができる前記非官能性フッ素化流体は好ましくは、繰り返し単位（Ｒ１）を含む（パー）フルオロポリエーテルであり、前記繰り返し単位は、主鎖中の少なくとも１つのエーテル結合と少なくとも１個のフッ素原子とを含み（フルオロポリオキシアルキレン鎖）、フルオロ（ハロ）アルキル末端基を有する。
【００２７】
好ましくは、（パー）フルオロポリエーテルの繰り返し単位Ｒ１は、
（Ｉ）−ＣＦＸ−Ｏ−（式中、Ｘは、−Ｆまたは−ＣＦ３である）；および
（ＩＩ）−ＣＦ２−ＣＦＸ−Ｏ−（式中、Ｘは、−Ｆまたは−ＣＦ３である）；および
（ＩＩＩ）−ＣＦ２−ＣＦ２−ＣＦ２−Ｏ−；および
（ＩＶ）−ＣＦ２−ＣＦ２−ＣＦ２−ＣＦ２−Ｏ−；および
（Ｖ）−（ＣＦ２）ｊ−ＣＦＺ−Ｏ−［式中、ｊは、０および１から選択される整数であり、Ｚは、本明細書で上のクラス（Ｉ）〜（ＩＶ）の中から選択される１〜１０の繰り返し単位を含むフルオロポリオキシアルケン鎖である］；ならびにそれらの混合物
からなる群から選択される。
【００２８】
（パー）フルオロポリエーテルが、異なるタイプの繰り返し単位Ｒ１を含む場合、有利には前記繰り返し単位は、フルオロポリオキシアルキレン鎖に沿ってランダムに分布している。
【００２９】
好ましくは（パー）フルオロポリエーテルは、ここで以下の式（Ｉ−ｐ）：
Ｔ’１−（ＣＦＸ）ｐ−Ｏ−Ｒｆ−（ＣＦＸ）ｐ’−Ｔ’２（Ｉ−ｐ）
［式中、
−  Ｘのそれぞれは独立して、ＦまたはＣＦ３であり；
−  互いに等しいかもしくは異なる、ｐおよびｐ’は、０〜３の整数であり；
−  Ｒｆは、繰り返し単位Ｒ°を含むフルオロポリオキシアルキレン鎖であり、前記繰り返し単位は、
（ｉ）−ＣＦＸＯ−（式中、Ｘは、ＦまたはＣＦ３である）、
（ｉｉ）−ＣＦ２ＣＦＸＯ−（式中、Ｘは、ＦまたはＣＦ３である）、
（ｉｉｉ）−ＣＦ２ＣＦ２ＣＦ２Ｏ−、
（ｉｖ）−ＣＦ２ＣＦ２ＣＦ２ＣＦ２Ｏ−、
（ｖ）−（ＣＦ２）ｊ−ＣＦＺ−Ｏ−［式中、ｊは、０および１から選択される整数であり、Ｚは、一般式−ＯＲｆ’Ｔ３（ここで、Ｒｆ’は、０〜１０の数の繰り返し単位を含むフルオロポリオキシアルケン鎖である）の基であり、前記繰り返し単位は、下記：Ｘのそれぞれのそれぞれが独立してＦまたは−ＣＦ３である、−ＣＦＸＯ−、−ＣＦ２ＣＦＸＯ−、−ＣＦ２ＣＦ２ＣＦ２Ｏ−、−ＣＦ２ＣＦ２ＣＦ２ＣＦ２Ｏ−の中から選択され；Ｔ３は、Ｃ１〜Ｃ３パーフルオロアルキル基である］、およびそれらの混合物の中から選択され；
−  互いに同じかもしくは異なるものである、Ｔ’１およびＴ’２は、Ｈ、ハロゲン原子、任意選択的に１個もしくは複数個のＨまたはフッ素とは異なるハロゲン原子を含む、Ｃ１〜Ｃ３フルオロアルキル基である］
に従う化合物である。
【００３０】
特に好ましい実施形態は、工程（ａ）の水性エマルジョンが、上に詳述されたような、少なくとも１つの界面活性剤（ＦＳ）と、上に詳述されたような、少なくとも１つの流体（Ｆ）とを含むものである。より具体的には、向上した反応速度をおよびナノメートルサイズの粒子を含むラテックス（Ｐ）を提供するそれらの能力のために好ましい実施形態は、工程（ａ）の水性エマルジョンが、
−  上に詳述されたような、式（ＦＳ１）：
Ｔ（Ｃ３Ｆ６Ｏ）ｎ０（ＣＦＸＯ）ｍ０ＣＦ２ＣＯＯＭ’’の少なくとも１つの界面活性剤（ＦＳ）と；
−  上に詳述されたような式（Ｉ−ｐ）Ｔ１−（ＣＦＸ）ｐ−Ｏ−Ｒｆ−（ＣＦＸ）ｐ’−Ｔ２（Ｉ−ｐ）の少なくとも１つの流体（Ｆ）と
を含むものである。
【００３１】
上に述べられたように、ラテックス（Ｐ）を提供するための第１重合工程（工程（ａ））はとりわけ、上に詳述されたように、連鎖移動剤を少なくとも供給することを含む。
【００３２】
典型的には、ヨウ素化および／または臭素化連鎖移動剤は、式Ｒｆ（Ｉ）ｘ（Ｂｒ）ｙ［式中、Ｒｆは、１〜８個の炭素原子を含有する（パー）フルオロアルキルまたは（パー）フルオロクロロアルキルであり、そして一方、ｘおよびｙは、１≦ｘ＋ｙ≦２で、０〜２の整数である］のものである（例えば、米国特許第４，２４３，７７０号明細書（ダイキン工業株式会社）１９８１年１月６日および米国特許第４，９４３，６２２号明細書（日本メクトロン株式会社）１９９０年７月２４日を参照されたい）。
【００３３】
特に有効なクラスの移動剤は、１〜８個の炭素原子を有するアルファ，オメガ−ジヨードフルオロアルカン、より具体的には、式Ｉ−Ｒ’’ｆ−Ｉ（式中、Ｒ’’ｆは、二価のパーフルオロアルキレン基であり、または１〜８個の炭素原子を含有する）の化合物で表される。
【００３４】
工程（ａ）中に供給されるヨウ素化および／または臭素化連鎖移動剤の量は、プレポリマーの分子量ターゲットならびにそれらの中に含まれるヨウ素化および／または臭素化硬化部位の量を調整するために調節される。一般に、前記量は、有利には工程（ａ）において製造されるプレポリマーの１００重量部当たり少なくとも１．０重量部のものであるおよび／または有利には工程（ａ）において製造されるプレポリマーの１００重量部当たり最大でも４．０重量部のものである。
【００３５】
工程（ａ）はさらにとりわけ、少なくとも２つのエチレン性不飽和を有する少なくとも１つの分岐剤を供給することを含む。
【００３６】
一般に、分岐剤は、重合中に徐々に供給され；それは、連続的にまたは段階的に、すなわち、モノマー混合物（Ｍ１）の転化の各所定の進行時点で所定量の添加によって供給されてもよい。
【００３７】
この分岐剤は一般に、一般式：
2018537571.tif 000006
［式中、互いに等しいかもしくは異なる、Ｒ１、Ｒ２、Ｒ３、Ｒ４、Ｒ５およびＲ６は、ＨまたはＣ１〜Ｃ５アルキルであり；Ｚは、任意選択的に酸素原子を含有する、好ましくは少なくとも部分的にフッ素化された、線状もしくは分岐のＣ１〜Ｃ１８アルキレンもしくはシクロアルキレンラジカル、または欧州特許出願公開第６６１３０４Ａ号明細書（ＡＵＳＩＭＯＮＴ  ＳＰＡ）１９９５年５月７日に記載されているような、（パー）フルオロポリオキシアルキレンラジカルである］
を有するビス−オレフィン［ビス−オレフィン（ＯＦ）］である。
【００３８】
ビス−オレフィン（ＯＦ）は好ましくは、式（ＯＦ−１）、（ＯＦ−２）および（ＯＦ−３）：
2018537571.tif 000007
［式中、ｊは、２〜１０、好ましくは４〜８の整数であり、互いに等しいかもしくは異なる、Ｒ１、Ｒ２、Ｒ３、Ｒ４は、Ｈ、ＦまたはＣ１〜５アルキルもしくは（パー）フルオロアルキル基である］；
2018537571.tif 000008
［式中、互いにおよび出現ごとに等しいかもしくは異なる、Ａのそれぞれは独立して、Ｆ、Ｃｌ、およびＨから選択され；互いにおよび出現ごとに等しいかもしくは異なる、Ｂのそれぞれは独立して、Ｆ、Ｃｌ、ＨおよびＯＲＢ（ここで、ＲＢは、部分的に、実質的にまたは完全にフッ化または塩素化されていることができる分岐もしくは直鎖のアルキルラジカルである）から選択され；Ｅは、エーテル結合が挿入されていてもよい、任意選択的にフッ素化された、２〜１０個の炭素原子を有する二価の基であり；好ましくは、Ｅは、ｍが３〜５の整数である、−（ＣＦ２）ｍ−基であり；（ＯＦ−２）タイプの好ましいビス−オレフィンは、Ｆ２Ｃ＝ＣＦ−Ｏ−（ＣＦ２）５−Ｏ−ＣＦ＝ＣＦ２である］；
2018537571.tif 000009
［式中、Ｅ、ＡおよびＢは、上に定義されたものと同じ意味を有し；互いに等しいかもしくは異なる、Ｒ５、Ｒ６、Ｒ７は、Ｈ、ＦまたはＣ１〜５アルキルもしくは（パー）フルオロアルキル基である］
に従うものからなる群から選択される。
【００３９】
特に好ましいビス−オレフィン（ＯＦ）は、上に詳述されたような、ビス−オレフィン（ＯＦ−１）であり、式中、Ｒ１、Ｒ２、Ｒ３、Ｒ４のすべてはＨであり、そして式中、ｊは、２〜８の整数である。
【００４０】
工程（ａ）において供給される、少なくとも２つのエチレン性不飽和を有する分岐剤の量は一般に、工程（ａ）において得られるプレポリマーの総重量に対して、最大でも１重量％、好ましくは最大でも０．５重量％、より好ましくは最大でも０．３重量％のものである。下限は、特に決定的に重要であるわけではなく、一般に、プレポリマーの１分子当たり２つ超のヨウ素化および／または臭素化末端鎖を提供するのに十分な分岐構造を確実にするために調節される。
【００４１】
工程（ａ）はさらに、少なくとも１つのラジカル開始剤を供給することを含む。ラジカル開始剤としては、フッ素化モノマーのフリーラジカル重合を開始することで知られる開始剤のいずれかが挙げられる。好適な開始剤としては、過酸化物およびアゾ化合物ならびに酸化還元をベースにする開始剤が挙げられる。過酸化物開始剤の具体例としては、過酸化水素、過酸化ナトリウムまたは過酸化バリウム、ジアセチルペルオキシド、ジスクシニルペルオキシド、ジプロピオニルペルオキシド、ジブチリルペルオキシド、ジベンゾイルペルオキシド、ベンゾイルアセチルペルオキシド、ジグルタル酸ペルオキシドおよびジラウリルペルオキシドなどのジアシルペルオキシド、ならびにさらに過酸および例えば、アンモニウム、ナトリウムまたはカリウム塩などのそれらの塩が挙げられる。過酸の例としては、過酢酸が挙げられる。過酸のエステルも同様にうまく使用することができ、その例としては、ｔｅｒｔ．−ブチルペルオキシアセテートおよびｔｅｒｔ．−ブチルペルオキシピバレートが挙げられる。無機剤の例としては、例えば、過硫酸、過マンガン酸もしくはマンガン酸のアンモニウム−アルカリ−もしくはアルカリ土類塩またはマンガン酸が挙げられる。過硫酸塩開始剤、例えば、過硫酸アンモニウム（ＡＰＳ）は、それだけで使用することができるし、または還元剤と組み合わせて使用されてもよい。好適な還元剤としては、例えば、重亜硫酸アンモニウムまたはメタ重亜硫酸ナトリウムなどの重亜硫酸塩、例えば、チオ硫酸アンモニウム、カリウムまたはナトリウムなどのチオ硫酸塩、ヒドラジン、アゾジカルボキシレ−トおよびアゾジカルボキシルジアミド（ＡＤＡ）が挙げられる。使用されてもよいさらなる還元剤としては、例えば、米国特許第５，２８５，００２号明細書に開示されているような、ホルムアルデヒドスルホキシル酸ナトリウム（Ｒｏｎｇａｌｉｔ）またはフルオロアルキルスルフィネートが挙げられる。還元剤は典型的には、過硫酸塩開始剤の半減期を減らす。さらに、例えば、銅、鉄または銀塩などの金属塩触媒が添加されてもよい。
【００４２】
開始剤は、重合の開始時に一回で工程（ａ）において計量供給することができるか、または連続的にもしくは段階的に添加することができ；開始剤が過硫酸塩（例えば、過硫酸アンモニウム）である実施形態は一般に、前記過硫酸塩がその全体を重合の開始時に供給されることを条件とする。
【００４３】
水性乳化重合は、１０〜１５０℃、好ましくは２０℃〜１１０℃、好ましくは５０〜９０℃の温度で実施され得るし、圧力は典型的には、２〜３０バール、特に１５〜３０バールである。
【００４４】
上に述べられたように、工程（ａ）は、（ｉ）混合物（Ｍ１）、（ｉｉ）ヨウ素化および／または臭素化連鎖移動剤、（ｉｉｉ）を有する分岐剤；および（ｉｖ）ラジカル開始剤を供給することを含み；一般に、すべてのこれらの原料は、分離された入口計量供給ポートからそれぞれ第１反応器に供給される。
【００４５】
工程（ａ）は、上に詳述されたような、界面活性剤を含む水性エマルジョン中に分散したそのように重合したプレポリマーの粒子をそれ故に含むプレポリマーラテックス［ラテックス（Ｐ）］を提供する。
【００４６】
前記そのように重合したプレポリマーは一般に、上に詳述されたような、分岐剤および連鎖移動剤の使用のために、分岐構造を有し、ヨウ素化および／または臭素化鎖末端を含む低分子量フルオロポリマーである。
【００４７】
工程（ａ）から得られるプレポリマーは、有利には少なくとも１０００、好ましくは少なくとも５０００、より好ましくは少なくとも１００００および／または有利には最大でも４００００、好ましくは最大でも３００００、より好ましくは最大でも２００００の数平均分子量を一般に有する。
【００４８】
とりわけゲル浸透クロマトグラフィー（ＧＰＣ）で測定することができる、数平均分子量（Ｍｎ）は、
2018537571.tif 000010
である。
【００４９】
とりわけＧＰＣで測定することができる他の分子パラメータは、重量平均分子量（Ｍｗ）：
2018537571.tif 000011
および重量平均分子量（（Ｍｗ）対数平均分子量（Ｍｎ）の比として本明細書では表現される、多分散性指数（ＰＤＩ）である。
【００５０】
工程（ａ）から得られるプレポリマーは、有利には少なくとも１．２、好ましくは少なくとも１．３、より好ましくは少なくとも１．５のならびに／または有利には最大でも３．５、好ましくは最大でも３．０、より好ましくは最大でも２．８のＰＤＩを一般に有する。
【００５１】
工程（ａ）から得られるプレポリマーは、プレポリマーの重量に対して、有利には少なくとも０．５重量％、好ましくは少なくとも１．０重量％、より好ましくは少なくとも１．２重量の％および／またはプレポリマーの重量に対して、有利には最大でも３．０重量％、好ましくは最大でも２．５重量％、より好ましくは最大でも２．０重量％のヨウ素および／または臭素含有量を一般に有する。
【００５２】
工程（ｂ）において、前記ラテックス（Ｐ）は、前記第１反応器から回収され；これは一般に、それを前記第１反応器中で室温に冷却すること、およびそれから残留量のガス状未反応モノマーを放出することを暗示する。好適な耐腐食性を有する任意の貯蔵タンクを使用することができる。貯蔵時間は特に限定されず；ラテックス（Ｐ）を含む貯蔵タンクは、同じプラントの異なるセクションから、またはあるプラントから別のプラントへのラテックス（Ｐ）の移動を可能にするために異なる場所内で移動させることができる。一般に、少なくとも１時間の、好ましくは少なくとも１日の貯蔵時間が、下に詳述されるような、工程（Ｃ）の前に経過する。
【００５３】
単数形の「貯蔵タンク」という表現が用いられるが、本発明は、ラテックス（Ｐ）が、複数の貯蔵タンクに貯蔵される、または貯蔵時間中に、第１貯蔵タンクから（もしくは複数の第１貯蔵タンクから）第２貯蔵タンク（もしくは複数の第２貯蔵タンク）へ、および／または任意のさらなる貯蔵タンク（もしくは複数の貯蔵タンク）へ移動させられる実施形態を包含する。
【００５４】
工程（ｃ）において、前記ラテックス（Ｐ）は、前記貯蔵タンクから第２反応器に供給される。
【００５５】
このプロセスは、同じタイプの反応器を用いておよび／または第１反応器にフィードバックして実施されてもよいが、第２反応器は一般に第１反応器とは異なる。
【００５６】
一般に、それにもかかわらず、第２工程は、第１反応器とは異なる第２反応器中で実施される。特に、第２反応器は、ラテックス（Ｐ）の、ラジカル開始剤のおよびモノマー混合物（Ｍ２）の導入用の設備を備えているが、分岐剤を計量供給するためのならびに／またはヨウ素化および／もしくは臭素化連鎖移動剤を計量供給するための設備を備えていない。
【００５７】
工程（ｄ）において、少なくとも１つのモノマー（Ｆ）を含む第２モノマー混合物［混合物（Ｍ２）］が、フルオロエラストマー（Ａ）がそれから回収される、最終ラテックス［ラテックス（Ｆ）］を得るために、ラジカル開始剤の存在下で重合させられる。
【００５８】
本出願人は意外にも、重合の中断およびプレポリマーの貯蔵にもかかわらず、連鎖成長を再スタートするために反応を再開できることを見いだした。さらに、第２反応器中でヨウ素化および／または臭素化連鎖移動剤ならびに分岐剤の供給を控えているにもかかわらず、それが、プレポリマーおよび第２重合工程の適切な処方、１工程で製造される、類似のモノマー組成の（パー）フルオロエラストマーの特性および構造にマッチすることが可能であることが実証された。
【００５９】
混合物（Ｍ２）の特徴は、混合物（Ｍ１）について本明細書で上に記載されたものである。混合物（Ｍ２）は、上に詳述されたような混合物（Ｍ１）に（成分および関連濃度の両方で）等しくてもよいし、またはそれらの成分および／もしくはそれらのそれぞれの量に関して混合物（Ｍ１）とは異なってもよい。
【００６０】
工程（ｄ）において使用されるラジカル開始剤は、工程（ａ）において使用されるラジカル開始剤に関して上に記載されたものと同じ特徴を有する。概して同じ開始剤を両工程に使用することができ、これは必須ではない。
【００６１】
工程（ａ）のとおり同様に、工程（ｄ）の水性乳化重合は、１０〜１５０℃、好ましくは２０℃〜１１０℃、好ましくは５０〜９０℃の温度で実施されてもよく、圧力は典型的には２〜３０バール、特に１５〜３０バールである。
【００６２】
工程（ａ）におけると同様に、モノマー混合物（Ｍ２）は、一定圧力を維持するように工程（ｄ）において連続的に供給することができる。
【００６３】
典型的には、工程（ｄ）において、分岐剤はまったく添加されない。
【００６４】
同様に、工程（ｄ）においてヨウ素化および／または臭素化連鎖移動剤がまったく添加されない実施形態が好ましい。
【００６５】
その上、より好ましくは、分岐剤も、ヨウ素化および／または臭素化連鎖移動剤も工程（ｄ）においてまったく添加されない。
【００６６】
工程（ｄ）において転化される混合物（Ｍ２）の量は特に限定されず；一般に、工程（ｄ）において転化される混合物（Ｍ２）の量（または言い換えれば、ラテックス（Ｆ）中のフルオロエラストマー（Ａ）の連鎖成長／重量増加）と、ラテックス（Ｐ）として第２反応器に供給されるプレポリマーの量との間の重量比は一般に、プレポリマーの重量部当たり有利には少なくとも２、好ましくは少なくとも３、より好ましくは少なくとも５重量部の転化混合物（Ｍ２）、および／またはプレポリマーの重量部当たり有利には最大でも２０、好ましくは最大でも１５の転化混合物（Ｍ２）のものである。
【００６７】
言い換えれば、工程（ａ）において製造されるフルオロエラストマー（Ａ）の重量分率（または言い換えると、プレポリマーの重量分率）は一般に、フルオロエラストマー（Ａ）の総重量に対して、３３重量％未満、好ましくは２５重量％未満、より好ましくは１８重量％未満である。
【００６８】
多数の供給ポートを含む複雑な反応器における制御重合技術によって製造されるプレポリマーと、フルオロエラストマー（Ａ）の全重量との間の重量比をこのようにして調節することによって、製造される材料のほとんどが、簡略化された、そしてより安価なレイアウトの、簡単な反応器タンクにおいて得られるので、設備投資額を最小限にしながら、デュアル反応器製造系統の高い処理量を達成することが有利にも可能である。
【００６９】
工程（ｅ）において、フルオロエラストマー（Ａ）は、標準技術を用いてラテックス（Ｆ）から回収することができる。用いることができる凝固技術としては、電解質の添加による凝固、凍結融解凝固、および高せん断下の凝固が挙げられる。一般に、フルオロエラストマーは、濾過、デカンテーション、遠心分離、および他の伝統的な固／液分離技術のいずれかによって水相から分離される。
【００７０】
一般に、回収はさらに、残留水分の除去のためのフルオロエラストマー（Ａ）の乾燥を含む。
【００７１】
フルオロエラストマー（Ａ）は、工程（Ａ）から得られるプレポリマーよりも高い分子量を有する。
【００７２】
より具体的には、フルオロエラストマー（Ａ）は、有利には少なくとも４００００、好ましくは少なくとも５００００、より好ましくは少なくとも６００００、さらにより好ましくは少なくとも８００００の；ならびに／または有利には最大でも１５００００、好ましくは最大でも１３００００、より好ましくは最大でも１２００００の数平均分子量を有する。
【００７３】
この連鎖成長は、少なくとも１．５〜最大でも９．０の範囲であろう、ＰＤＩの広がりに関係し得るかまたは関係し得ず；それにもかかわらず、連鎖成長は、ＰＤＩが、有利には最大でも３．５、好ましくは最大でも３．０、より好ましくは最大でも２．８の値に維持されているフルオロエラストマー（Ａ）を提供することを好適にも確実にすることができる。
【００７４】
工程（ｄ）における連鎖成長は一般に、ヨウ素化および／または臭素化連鎖移動剤の添加なしに行われるので、フルオロエラストマー（Ａ）のヨウ素および／または臭素含有量はその結果として、プレポリマーのヨウ素および／または臭素含有量に対して低下する。
【００７５】
一般に、それ故に、ヨウ素および／または臭素含有量は、工程（ｄ）において達成される連鎖成長／重量増加に一致して低下する。言い換えれば、ヨウ素および／または臭素含有量は、工程（ａ）から得られるプレポリマーの重量分のフルオロエラストマー（Ａ）の重量に等しい倍率で低下する。
【００７６】
工程（ｄ）において得られるフルオロエラストマー（Ａ）は一般に、フルオロエラストマー（Ａ）の重量に対して、有利には少なくとも０．０５重量％、好ましくは少なくとも０．１重量％、より好ましくは少なくとも０．１５重量％のならびに／またはフルオロエラストマー（Ａ）の重量に対して、有利には最大でも１．５重量％、好ましくは最大でも１．２重量％、より好ましくは最大でも１．０重量％のヨウ素および／または臭素含有量を有する。
【００７７】
同様に、工程（ｄ）における連鎖成長は一般に分岐剤の添加なしに行われるので、フルオロエラストマー（Ａ）中の分岐剤含有量は、その結果としてプレポリマーの分岐剤含有量に対して低下する。
【００７８】
一般に、それ故に、分岐剤含有量は、工程（ｄ）において達成される連鎖成長／重量増加に一致して低下する。言い換えれば、分岐剤含有量は、工程（ａ）から得られるプレポリマーの重量分のフルオロエラストマー（Ａ）の重量に等しい倍率で低下する。
【００７９】
そのように得られるフルオロエラストマー（Ａ）は、伝統的な硬化および成形技術を用いて最終部品へ造形し、架橋することができる。
【００８０】
一般に、フルオロエラストマー（Ａ）は、過酸化物硬化に好適である、すなわち、過酸化物およびポリ不飽和架橋剤（例えば、トリアリルイソシアヌレート）の存在下で架橋するのに好適である。
【００８１】
参照により本明細書に援用される特許、特許出願、および刊行物のいずれかの開示が、用語を不明瞭にさせ得る程度まで本記載と矛盾する場合、本記載が優先するものとする。
【００８２】
本発明はこれから、以下の実施例に関連してより詳細に説明されるが、その目的は、例示的であるに過ぎず、本発明の範囲を限定するものではない。
【実施例】
【００８３】
実施例１
実施例１ａ−プレポリマーラテックスの調製
５４５ｒｐｍで動作する機械撹拌機を備えた１０リットルの反応器に、５．４リットルの脱塩水、および式：ＣＦ２ＣｌＯ（ＣＦ２−ＣＦ（ＣＦ３）Ｏ）ｎ（ＣＦ２Ｏ）ｍＣＦ２ＣＯＯＨ（式中、ｎ／ｍ＝１０であり、６００の平均分子量を有する）の酸性末端基を有する３８．５ｍｌのパーフルオロポリオキシアルキレンと、２４．６ｍｌの３０％ｖ／ｖＮＨ４ＯＨ水溶液と、８７．７ｍｌの脱塩水と、ｎ／ｍ＝２０の、４５０の平均分子量を有する式：ＣＦ３Ｏ（ＣＦ２ＣＦ（ＣＦ３）Ｏ）ｎ（ＣＦ２Ｏ）ｍＣＦ３の２４．２ｍｌのＧＡＬＤＥＮ（登録商標）Ｄ０２パーフルオロポリエーテルとを混合することによって予め得られた、１７５ｍｌのマイクロエマルションを導入した。
【００８４】
反応器を加熱し、８０℃の設定点温度に維持し；フッ化ビニリデン（ＶＤＦ）（７８．５モル％）とヘキサフルオロプロペン（ＨＦＰ）（２１．５モル％）との混合物を次に添加して２５バールの最終圧力に達した。次に、連鎖移動剤としての１０２ｇの１，４−ジヨードパーフルオロブタン（Ｃ４Ｆ８Ｉ２）を導入し、開始剤としての２．０ｇの過硫酸アンモニウム（ＡＰＳ）を導入した。圧力を、合計３１５０ｇまでフッ化ビニリデン（ＶＤＦ）（７８．５モル％）とヘキサフルオロプロペン（ＨＦＰ）（２１．５モル％）とのガス混合物の連続供給によって２５バールの設定点に維持した。同時に、６．８ｇのＣＨ２＝ＣＨ−（ＣＦ２）６−ＣＨ＝ＣＨ２を、重合の開始時におよびターゲット転化率の５％増加毎に２０回の同一の段階的添加によって、モノマーの消費に従って制御されたやり方で反応器に供給した。次に、反応器を冷却し、ガス抜きし、ラテックスを回収し、１日超の継続期間タンクに貯蔵した。このプレポリマーの検体を、分析／機械測定のために採取した。
【００８５】
実施例１ｂ−最終フルオロエラストマーの調製
６０ｒｐｍで動作する磁気撹拌機を備えた２１リットルの反応器に、１２．９リットルの脱塩水、および約３６％の固形分を有する、実施例１において製造された１７７６ｇのラテックスを導入した。
【００８６】
反応器を加熱し、８０℃の設定点温度に維持し；フッ化ビニリデン（ＶＤＦ）（７８．５モル％）とヘキサフルオロプロペン（ＨＦＰ）（２１．５モル％）との混合物を次に添加して２５バールの最終圧力に達した。開始剤としての２．６ｇの過硫酸アンモニウム（ＡＰＳ）を次に導入した。圧力を、合計４１７０ｇまでＶＤＦ（７８．５モル％）とＨＦＰ（２１．５モル％）とのガス混合物の連続供給によって２５バールの設定点に維持した。次に、反応器を冷却し、ガス抜きし、ラテックスを回収した。ラテックスを硫酸アルミニウムの添加によって凝固させ；凝固したフルオロエラストマーを水相から分離し、脱塩水で洗浄し、対流式オーブン中９０℃で１６時間乾燥させた。
【００８７】
生ポリマーの特性評価データを、表１および２に報告する。
【００８８】
比較例２
５４５ｒｐｍで動作する機械撹拌機を備えた１０リットルの反応器に、５．４リットルの脱塩水、および式：ＣＦ２ＣｌＯ（ＣＦ２−ＣＦ（ＣＦ３）Ｏ）ｎ（ＣＦ２Ｏ）ｍＣＦ２ＣＯＯＨ（式中、ｎ／ｍ＝１０であり、６００の平均分子量を有する）の酸性末端基を有する８．８ｍｌのパーフルオロポリオキシアルキレンと、５．６ｍｌの３０％ｖ／ｖＮＨ４ＯＨ水溶液と、２０．０ｍｌの脱塩水と、ｎ／ｍ＝２０の、４５０の平均分子量を有する式：ＣＦ３Ｏ（ＣＦ２ＣＦ（ＣＦ３）Ｏ）ｎ（ＣＦ２Ｏ）ｍＣＦ３の５．５ｍｌのＧＡＬＤＥＮ（登録商標）Ｄ０２パーフルオロポリエーテルとを混合することによって予め得られた、４０ｍｌのマイクロエマルションを導入した。
【００８９】
反応器を加熱し、８０℃の設定点温度に維持し；フッ化ビニリデン（ＶＤＦ）（７８．５モル％）とヘキサフルオロプロペン（ＨＦＰ）（２１．５モル％）との混合物を次に添加して２５バールの最終圧力に達した。次に、連鎖移動剤としての１３．５ｇの１，４−ジヨードパーフルオロブタンＣ４Ｆ８Ｉ２）を導入し、開始剤としての２．０ｇの過硫酸アンモニウム（ＡＰＳ）を導入した。圧力を、合計３１５０ｇまでフッ化ビニリデン（ＶＤＦ）（７８．５モル％）とヘキサフルオロプロペン（ＨＦＰ）（２１．５モル％）とのガス混合物の連続供給によって２５バールの設定点に維持した。さらに、重合の開始時に、および次に転化率の５％増加毎に、２０回の同等部分で供給される、１．２ｇのＣＨ２＝ＣＨ−（ＣＦ２）６−ＣＨ＝ＣＨ２を導入した。次に、反応器を冷却し、ガス抜きし、ラテックスを回収した。ラテックスを硫酸アルミニウムで処理し、水相から分離し、脱塩水で洗浄し、対流式オーブン中９０℃で１６時間乾燥させた。生ポリマーの特性評価データを、表１および２に報告する。
【００９０】
ＧＰＣ測定
フルオロエラストマーを、下の表１に詳述されるような計装および条件を用いるＧＰＣによって特性評価し、関連パラメータを、関連標準についてのおよびフルオロエラストマーについてのポリマー／溶媒Ｍａｒｋ−Ｈｏｕｗｉｎｋパラメータを考慮に入れて、ポリスチレン標準に基づいて求めた。
【００９１】
2018537571.tif 000012
【００９２】
2018537571.tif 000013
【００９３】
2018537571.tif 000014
【００９４】
硬化したサンプルに関する機械的特性および封止特性の測定
実施例１のフルオロエラストマー（実施例１ｂからの最終フルオロエラストマー）および比較例２の比較フルオロエラストマーを、Ｂｒａｂｅｎｄｅｒ（ブラベンダー）ミキサーを用いて表にリストアップされるような架橋原料とプレ配合した：
【００９５】
2018537571.tif 000015
【００９６】
硬化挙動は、以下の特性：
ＭＬ＝最小トルク（ｌｂ＊ｉｎ（ポンド＊インチ））
ＭＨ＝最大トルク（ｌｂ＊ｉｎ）
ΔＭ＝ＭＨ−ＭＬ
ｔ’９０＝９０％の硬化状態までの時間（秒）
を測定することにより、１２分間１７０℃の温度で、ＡＳＴＭ  Ｄ−６６０１に従って測定した
【００９７】
生ゴムのＭｏｏｎｅｙ（ムーニー）粘度（ＭＵ）は、１２１℃でのＭＬ（１＋１０）としてＡＳＴＭ  Ｄ１６４６−０７に従って測定した。
【００９８】
プラークおよびＯリング（サイズクラス＝２１４）を、１７０℃で、１０分間プレス金型中で硬化させ、次に空気循環オーブン中で後処理した（２３０℃で（１＋４）ｈ）。
【００９９】
引張特性は、ＤＩＮ  ５３５０４規格に従って、プラークから打ち抜いた検体に関して測定した。
Ｍ１００は、１００％の伸びにおけるＭＰａ単位での弾性率であり、
Ｔ．Ｓ．は、ＭＰａ単位での引張強度であり、
Ｅ．Ｂ．は、％単位での破断点伸びである。
Ｓｈｏｒｅ（ショア）Ａ硬度（３”）（ＨＤＳ）は、ＡＳＴＭ  Ｄ  ２２４０方法に従って積み重ねられた３片のプラークに関して測定した。
【０１００】
2018537571.tif 000016
【０１０１】
2018537571.tif 000017
【国際調査報告】
2018537571.tif 000023
2018537571.tif 000024